(57)【特許請求の範囲】
【請求項１】
イソシアネート基がブロック剤によってブロックされたブロックイソシアネート、および、分散剤を含有する水分散型ブロックイソシアネート組成物であって、
前記分散剤は、保護コロイド剤を含有せず、界面活性剤を含有し、
前記界面活性剤は、
分子末端にヒドロキシ基を有するＨＬＢ１６以上の芳香族ノニオン界面活性剤と、
分子末端にヒドロキシ基を有するＨＬＢ１６未満の芳香族ノニオン界面活性剤とを含有し、
分子末端にヒドロキシ基を有するＨＬＢ１６未満の芳香族ノニオン界面活性剤の含有割合が、分子末端にヒドロキシ基を有するＨＬＢ１６以上の芳香族ノニオン界面活性剤１００質量部に対して、１〜１５０質量部である
ことを特徴とする、水分散型ブロックイソシアネート組成物。
【請求項２】
前記ブロックイソシアネート１００質量部に対して、０．１〜３質量部のアニオン界面活性剤を含有することを特徴とする、請求項１に記載の水分散型ブロックイソシアネート組成物。
【請求項３】
前記ブロックイソシアネートの体積平均粒子径が３００ｎｍ以下であることを特徴とする、請求項１または２に記載の水分散型ブロックイソシアネート組成物。
【発明の詳細な説明】
【技術分野】
【０００１】
本発明は、水分散型ブロックイソシアネート組成物およびポリウレタン樹脂に関し、詳しくは、硬化剤として用いられる水分散型ブロックイソシアネート組成物、および、その水分散型ブロックイソシアネート組成物を用いて得られるポリウレタン樹脂に関する。
【背景技術】
【０００２】
ブロックイソシアネートは、加熱によりブロック剤が解離し、イソシアネート基が再生するイソシアネートであり、ポットライフが長く、加工性に優れるため、塗料、接着剤など、ポリオール成分（主剤）とイソシアネート成分（硬化剤）とを使用時に配合する二液硬化型ポリウレタン樹脂の硬化剤として、よく使用されている。
【０００３】
このようなブロックイソシアネートは、従来、有機溶剤に溶解して調製されているが、近年、環境負荷の観点から、有機溶剤の使用を低減することが望まれており、水に分散して調製することが種々検討されている。
【０００４】
また、ブロックイソシアネートのブロック剤としては、例えば、オキシム化合物、カプロラクタム化合物、ピラゾール化合物などが知られているが、ピラゾール化合物は、オキシム化合物やカプロラクタム化合物に比べて低温で解離するため、低温硬化が要求されるブロック剤として用いられている。
【０００５】
このようなブロックイソシアネートとして、例えば、１，６−ヘキサメチレンジイソシアネート三量体とポリオキシエチレンアミンとを反応させた後、さらに、３，５−ジメチルピラゾール（ブロック化剤）を反応させ、その後、ブチルグリコールエーテル、スルホスクシン酸ナトリウム（イオン性界面活性剤）および水を添加して得られる水分散性ブロックトイソシアネートが、提案されている（例えば、特許文献１参照。）。
【０００６】
このような水分散性ブロックトイソシアネートの分子構造内には、ブロックトイソシアネートに少なくとも３個連続したエチレンオキサイド基が導入されており、これにより、ブロックトイソシアネートが内部乳化されている。
【０００７】
また、その他のブロックイソシアネートとして、例えば、イソシアヌレート構造を分子内に含むヘキサメチレンジイソシアナート系ポリイソシアナートのイソシアナート基を完全にブロックしたブロックイソシアナート、ノニオン系界面活性剤と保護コロイド剤からなる水性化補助剤、および、媒体としての水を主成分とするブロックイソシアナート水分散体も、提案されている（例えば、特許文献２参照。）。
【先行技術文献】
【特許文献】
【０００８】
【特許文献１】特表平１１−５１２７７２号公報
【特許文献２】特開平４−２１６８１７号公報
【発明の概要】
【発明が解決しようとする課題】
【０００９】
しかるに、特許文献１に記載の水分散型ブロックトイソシアネートでは、１，６−ヘキサメチレンジイソシアネート三量体とポリオキシエチレンアミンとの反応によって、その分子構造内にポリオキシエチレン基が導入される。
【００１０】
すなわち、この水分散型ブロックトイソシアネートでは、ポリオキシエチレン基を導入するために、１，６−ヘキサメチレンジイソシアネート三量体のイソシアネート基が消費されている。
【００１１】
そのため、このような水分散型ブロックトイソシアネートでは、十分なイソシアネート基濃度を確保することができず、ポリオール成分との配合において、多量の水分散型ブロックトイソシアネートが必要となる。さらには、このような水分散型ブロックトイソシアネートとポリオール成分との反応により得られるポリウレタン樹脂は、優れた耐水性を確保できない場合がある。
【００１２】
また、特許文献２に記載のブロックイソシアナート水分散体は、必須成分として、保護コロイド（より具体的には、ポリビニルアルコールなど）を含有している。
【００１３】
このような保護コロイドを含有するブロックイソシアナート水分散体は、乳化安定性や貯蔵安定性に劣る場合がある。
【００１４】
また、このようなブロックイソシアナート水分散体とポリオール成分との反応により得られるポリウレタン樹脂は、やはり、耐水性を十分に確保することができず、さらには、優れた外観および透明性を得ることができないという不具合がある。
【００１５】
本発明の目的は、乳化安定性および貯蔵安定性に優れるとともに、耐水性、外観および透明性に優れるポリウレタン樹脂を得ることのできる水分散型ブロックイソシアネート組成物、および、その水分散型ブロックイソシアネート組成物を用いて得られるポリウレタン樹脂を提供することにある。
【課題を解決するための手段】
【００１６】
上記目的を達成するために、本発明の水分散型ブロックイソシアネート組成物は、イソシアネート基がブロック剤によってブロックされたブロックイソシアネート、および、分散剤を含有する水分散型ブロックイソシアネート組成物であって、前記分散剤は、保護コロイド剤を含有せず、界面活性剤を含有し、前記界面活性剤は、分子末端にヒドロキシ基を有するＨＬＢ１６以上の芳香族ノニオン界面活性剤を、含有することを特徴としている。
【００１７】
また、本発明の水分散型ブロックイソシアネート組成物は、前記界面活性剤が、さらに、分子末端にヒドロキシ基を有するＨＬＢ１６未満の芳香族ノニオン界面活性剤を、含有することが好適である。
【００１８】
また、本発明の水分散型ブロックイソシアネート組成物は、前記ブロックイソシアネート１００質量部に対して、０．１〜３質量部のアニオン界面活性剤を含有することが好適である。
【００１９】
また、本発明の水分散型ブロックイソシアネート組成物は、前記ブロックイソシアネートの体積平均粒子径が３００ｎｍ以下であることが好適である。
【００２０】
また、本発明のポリウレタン樹脂は、上記の水分散型ブロックイソシアネート組成物からなるイソシアネート成分と、ポリオール成分との反応により得られることを特徴としている。
【発明の効果】
【００２１】
本発明の水分散型ブロックイソシアネート組成物は、優れた乳化安定性および貯蔵安定性を確保することができる。
【００２２】
また、本発明の水分散型ブロックイソシアネート組成物によれば、優れた耐水性、外観および透明性を備えるポリウレタン樹脂を得ることができる。
【００２３】
また、本発明のポリウレタン樹脂は、上記の水分散型ブロックイソシアネート組成物が用いられるため、優れた耐水性、外観および透明性を備えることができる。
【発明を実施するための形態】
【００２４】
本発明の水分散型ブロックイソシアネート組成物は、ブロックイソシアネート、および、分散剤を含有している。
【００２５】
ブロックイソシアネートは、ブロック剤によってイソシアネート基がブロックされているイソシアネート化合物であって、特に制限されないが、原料成分として、１分子中に少なくとも２個のイソシアネート基を含有するイソシアネート化合物と、ブロック剤とを含んでいる。
【００２６】
イソシアネート化合物としては、例えば、芳香族ポリイソシアネート、芳香脂肪族ポリイソシアネート、脂環族ポリイソシアネート、脂肪族ポリイソシアネートなどのポリイソシアネートなどが挙げられる。
【００２７】
芳香族ポリイソシアネートとしては、例えば、トリレンジイソシアネート（２，４−または２，６−トリレンジイソシアネートもしくはその混合物）（以下、ＴＤＩと省略する）、フェニレンジイソシアネート（ｍ−、ｐ−フェニレンジイソシアネートもしくはその混合物）、４，４´−ジフェニルジイソシアネート、１，５−ナフタレンジイソシアネート（以下、ＮＤＩと省略する）、ジフェニルメタンジイソシネート（４，４´−、２，４´−または２，２´−ジフェニルメタンジイソシネートもしくはその混合物）（以下、ＭＤＩと省略する）、４，４´−トルイジンジイソシアネート（以下、ＴＯＤＩと省略する）、４，４′−ジフェニルエーテルジイソシアネートなどの芳香族ジイソシアネートなどが挙げられる。
【００２８】
芳香脂肪族ポリイソシアネートとしては、例えば、キシリレンジイソシアネート（１，３−または１，４−キシリレンジイソシアネートもしくはその混合物）（以下、ＸＤＩと省略する）、テトラメチルキシリレンジイソシアネート（１，３−または１，４−テトラメチルキシリレンジイソシアネートもしくはその混合物）（以下、ＴＭＸＤＩと省略する）、ω，ω′−ジイソシアネート−１，４−ジエチルベンゼンなどの芳香脂肪族ジイソシアネートなどが挙げられる。
【００２９】
脂環族ポリイソシアネートとしては、例えば、１，３−シクロペンタンジイソシアネート、１，３−シクロペンテンジイソシアネート、シクロヘキサンジイソシアネート（１，４−シクロヘキサンジイソシアネート、１，３−シクロヘキサンジイソシアネート）、３−イソシアナトメチル−３，５，５−トリメチルシクロヘキシルイソシアネート（イソホロジイソシアネート、以下、ＩＰＤＩと省略する）、メチレンビス（シクロヘキシルイソシアネート）（４，４′−、２，４′−または２，２′−メチレンビス（シクロヘキシルイソシアネート、これらのＴｒａｎｓ，Ｔｒａｎｓ−体、Ｔｒａｎｓ，Ｃｉｓ−体、Ｃｉｓ，Ｃｉｓ−体、もしくはその混合物））（以下、Ｈ１２ＭＤＩと省略する）、メチルシクロヘキサンジイソシアネート（メチル−２，４−シクロヘキサンジイソシアネート、メチル−２，６−シクロヘキサンジイソシアネート）、ノルボルナンジイソシアネート（各種異性体もしくはその混合物）（以下、ＮＢＤＩと省略する）、ビス（イソシアナトメチル）シクロヘキサン（１，３−または１，４−ビス（イソシアナトメチル）シクロヘキサンもしくはその混合物）（以下、Ｈ６ＸＤＩと省略する）などの脂環族ジイソシアネートが挙げられる。
【００３０】
脂肪族ポリイソシアネートとしては、例えば、トリメチレンジイソシアネート、１，２−プロピレンジイソシアネート、ブチレンジイソシアネート（テトラメチレンジイソシアネート、１，２−ブチレンジイソシアネート、２，３−ブチレンジイソシアネート、１，３−ブチレンジイソシアネート）、ペンタメチレンジイソシアネート、ヘキサメチレンジイソシアネート（以下、ＨＤＩと省略する）、２，４，４−または２，２，４−トリメチルヘキサメチレンジイソシアネート、２，６−ジイソシアネートメチルカプエートなどの脂肪族ジイソシアネートなどが挙げられる。
【００３１】
また、イソシアネート化合物としては、例えば、上記したポリイソシアネート（芳香族ポリイソシアネート、芳香脂肪族ポリイソシアネート、脂環族ポリイソシアネート、脂肪族ポリイソシアネートなど）の誘導体も挙げられる。
【００３２】
ポリイソシアネートの誘導体としては、例えば、上記したポリイソシアネートの多量体（例えば、２量体、３量体、５量体、７量体など）、アロファネート変性体（例えば、上記したポリイソシアネートと、アルコール類との反応より生成するアロファネート変性体など）、ポリオール変性体（例えば、ポリイソシアネートとアルコール類との反応より生成するポリオール変性体（アルコール付加体）など）、ビウレット変性体（例えば、上記したポリイソシアネートと、水やアミン類との反応により生成するビウレット変性体など）、ウレア変性体（例えば、上記したポリイソシアネートとジアミンとの反応により生成するウレア変性体など）、オキサジアジントリオン変性体（例えば、上記したポリイソシアネートと炭酸ガスとの反応により生成するオキサジアジントリオンなど）、カルボジイミド変性体（上記したポリイソシアネートの脱炭酸縮合反応により生成するカルボジイミド変性体など）、ウレトジオン変性体、ウレトンイミン変性体などが挙げられる。
【００３３】
これらイソシアネート化合物は、単独使用または２種類以上併用することができる。
【００３４】
イソシアネート化合物として、好ましくは、芳香脂肪族ポリイソシアネートおよび／またはその誘導体が挙げられ、より好ましくは、キシリレンジイソシアネート（１，３−または１，４−キシリレンジイソシアネートもしくはその混合物（ＸＤＩ））および／またはその誘導体が挙げられる。
【００３５】
ブロック剤としては、熱処理により、イソシアネート化合物から解離するブロック剤であれば、特に制限されず、例えば、アルコール系化合物、フェノール系化合物、活性メチレン系化合物、アミン系化合物、イミン系化合物、オキシム系化合物、カルバミン酸系化合物、尿素系化合物、酸アミド系（ラクタム系）化合物、酸イミド系化合物、トリアゾール系化合物、ピラゾール系化合物、イミダゾール系化合物、イミダゾリン系化合物、メルカプタン系化合物、重亜硫酸塩などが挙げられる。
【００３６】
アルコール系化合物としては、例えば、メタノール、エタノール、２−プロパノール、ｎ−ブタノール、ｓ−ブタノール、２−エチルヘキシルアルコール、１−または２−オクタノール、シクロへキシルアルコール、エチレングリコール、ベンジルアルコール、２，２，２−トリフルオロエタノール、２，２，２−トリクロロエタノール、２−（ヒドロキシメチル）フラン、２−メトキシエタノール、メトキシプロパノール、２−エトキシエタノール、ｎ−プロポキシエタノール、２−ブトキシエタノール、２−エトキシエトキシエタノール、２−エトキシブトキシエタノール、ブトキシエトキシエタノール、２−エチルヘキシルオキシエタノール、２−ブトキシエチルエタノール、２−ブトキシエトキシエタノール、Ｎ，Ｎ−ジブチル−２−ヒドロキシアセトアミド、Ｎ−ヒドロキシスクシンイミド、Ｎ−モルホリンエタノール、２，２−ジメチル−１，３−ジオキソラン−４−メタノール、３−オキサゾリジンエタノール、２−ヒドロキシメチルピリジン、フルフリルアルコール、１２−ヒドロキシステアリン酸、トリフェニルシラノール、メタクリル酸２−ヒドロキシエチルなどが挙げられる。
【００３７】
フェノール系化合物としては、例えば、フェノール、クレゾール、エチルフェノール、ｎ−プロピルフェノール、イソプロピルフェノール、ｎ−ブチルフェノール、ｓ−ブチルフェノール、ｔ−ブチルフェノール、ｎ−ヘキシルフェノール、２−エチルヘキシルフェノール、ｎ−オクチルフェノール、ｎ−ノニルフェノール、ジ−ｎ−プロピルフェノール、ジイソプロピルフェノール、イソプロピルクレゾール、ジ−ｎ−ブチルフェノール、ジ−ｓ−ブチルフェノール、ジ−ｔ−ブチルフェノール、ジ−ｎ−オクチルフェノール、ジ−２−エチルヘキシルフェノール、ジ−ｎ−ノニルフェノール、ニトロフェノール、ブロモフェノール、クロロフェノール、フルオロフェノール、ジメチルフェノール、スチレン化フェノール、メチルサリチラート、４−ヒドロキシ安息香酸メチル、４−ヒドロキシ安息香酸ベンジル、ヒドロキシ安息香酸２−エチルヘキシル、４−［（ジメチルアミノ）メチル］フェノール、４−［（ジメチルアミノ）メチル］ノニルフェノール、ビス（４−ヒドロキシフェニル）酢酸、ピリジノール、２−または８−ヒドロキシキノリン、２−クロロ−３−ピリジノール、ピリジン−２−チオールなどが挙げられる。
【００３８】
活性メチレン系化合物としては、例えば、メルドラム酸、マロン酸ジアルキル（例えば、マロン酸ジメチル、マロン酸ジエチル、マロン酸ジｎ−ブチル、マロン酸ジ−ｔ−ブチル、マロン酸ジ２−エチルヘキシル、マロン酸メチルｎ−ブチル、マロン酸エチルｎ−ブチル、マロン酸メチルｓ−ブチル、マロン酸エチルｓ−ブチル、マロン酸メチルｔ−ブチル、マロン酸エチルｔ−ブチル、メチルマロン酸ジエチル、マロン酸ジベンジル、マロン酸ジフェニル、マロン酸ベンジルメチル、マロン酸エチルフェニル、マロン酸ｔ−ブチルフェニル、イソプロピリデンマロネートなど）、アセト酢酸アルキル（例えば、アセト酢酸メチル、アセト酢酸エチル、アセト酢酸ｎ−プロピル、アセト酢酸イソプロピル、アセト酢酸ｎ−ブチル、アセト酢酸ｔ−ブチル、アセト酢酸ベンジル、アセト酢酸フェニルなど）、２−アセトアセトキシエチルメタクリレート、アセチルアセトン、シアノ酢酸エチルなどなどが挙げられる。
【００３９】
アミン系化合物としては、例えば、ジブチルアミン、ジフェニルアミン、アニリン、Ｎ−メチルアニリン、カルバゾール、ビス（２，２，６，６−テトラメチルピペリジニル）アミン、ジ−ｎ−プロピルアミン、ジイソプロピルアミン、イソプロピルエチルアミン、２，２，４−、または、２，２，５−トリメチルヘキサメチレンアミン、Ｎ−イソプロピルシクロヘキシルアミン、ジシクロヘキシルアミン、ビス（３，５，５−トリメチルシクロヘキシル）アミン、ピペリジン、２，６−ジメチルピペリジン、２，２，６，６−テトラメチルピペリジン、（ジメチルアミノ）−２，２，６，６−テトラメチルピペリジン、２，２，６，６−テトラメチル−４−ピペリジン、６−メチル−２−ピペリジン、６−アミノカプロン酸などなどが挙げられる。
【００４０】
イミン系化合物としては、例えば、エチレンイミン、ポリエチレンイミン、１，４，５，６−テトラヒドロピリミジン、グアニジンなどが挙げられる。
【００４１】
オキシム系化合物としては、例えば、ホルムアルドオキシム、アセトアルドオキシム、アセトオキシム、メチルエチルケトオキシム、シクロヘキサノンオキシム、ジアセチルモノオキシム、ペンゾフェノオキシム、２，２，６，６−テトラメチルシクロヘキサノンオキシム、ジイソプロピルケトンオキシム、メチルｔ−ブチルケトンオキシム、ジイソブチルケトンオキシム、メチルイソブチルケトンオキシム、メチルイソプロピルケトンオキシム、メチル２，４−ジメチルペンチルケトンオキシム、メチル３−エチルへプチルケトンオキシム、メチルイソアミルケトンオキシム、ｎ−アミルケトンオキシム、２，２，４，４−テトラメチル−１，３−シクロブタンジオンモノオキシム、４，４’−ジメトキシベンゾフェノンオキシム、２−ヘプタノンオキシムなどが挙げられる。
【００４２】
カルバミン酸系化合物としては、例えば、Ｎ−フェニルカルバミン酸フェニルなどが挙げられる。
【００４３】
尿素系化合物としては、例えば、尿素、チオ尿素、エチレン尿素などが挙げられる。
【００４４】
酸アミド系（ラクタム系）化合物としては、例えば、アセトアニリド、Ｎ−メチルアセトアミド、酢酸アミド、ε−カプロラクタム、δ−バレロラクタム、γ−ブチロラクタム、ピロリドン、２，５−ピペラジンジオン、ラウロラクタムなどが挙げられる。
【００４５】
酸イミド系化合物としては、例えば、コハク酸イミド、マレイン酸イミド、フタルイミドなどが挙げられる。
【００４６】
トリアゾール系化合物としては、例えば、１，２，４−トリアゾール、ベンゾトリアゾールなどが挙げられる。
【００４７】
ピラゾール系化合物としては、例えば、ピラゾール、３，５−ジメチルピラゾール、３−メチルピラゾール、４−ベンジル−３，５−ジメチルピラゾール、４−ニトロ−３，５−ジメチルピラゾール、４−ブロモ−３，５−ジメチルピラゾール、３−メチル−５−フェニルピラゾールなどが挙げられる。
【００４８】
イミダゾール系化合物としては、例えば、イミダゾール、ベンズイミダゾール、２−メチルイミダゾール、４−メチルイミダゾール、２−エチルイミダゾール、２−イソプロピルイミダゾール、２，４−ジメチルイミダゾール、２−エチル−４−メチルイミダゾール、２−フェニルイミダゾール、４−メチル−２−フェニルイミダゾールなどが挙げられる。
【００４９】
イミダゾリン系化合物としては、例えば、２−メチルイミダゾリン、２−フェニルイミダゾリンなどが挙げられる。
【００５０】
メルカプタン系化合物としては、例えば、ブチルメルカプタン、ドデシルメルカプタン、ヘキシルメルカプタンなどが挙げられる。
【００５１】
重亜硫酸塩としては、例えば、重亜硫酸ソーダなどが挙げられる。
【００５２】
また、ブロック剤としては、上記に限定されず、例えば、ベンゾオキサゾロン、無水イサト酸、テトラブチルホスホニウム・アセタートなどのその他のブロック剤も挙げられる。
【００５３】
これらブロック剤は、単独使用または２種類以上併用することができる。
【００５４】
ブロック剤として、好ましくは、オキシム系化合物、ピラゾール系化合物、より好ましくは、ピラゾール系化合物が挙げられる。
【００５５】
ブロック剤として、オキシム系化合物、ピラゾール系化合物を用いれば、優れた低温解離性を確保するとともに、乳化安定性、貯蔵安定性を良好とすることができる。
【００５６】
そして、ブロックイソシアネートは、例えば、イソシアネート化合物とブロック剤とを反応させることによって、得ることができる。
【００５７】
より具体的には、例えば、イソシアネート化合物とブロック剤とを、イソシアネート化合物のイソシアネート基に対する、ブロック剤中のイソシアネート基と反応する活性基の当量比（活性基／イソシアネート基）が、０．８以上、好ましくは、１．０以上、通常、１．２以下の配合割合において、反応させる。
【００５８】
このようなイソシアネート化合物とブロック剤との配合割合として、より具体的には、イソシアネート化合物１００質量部に対して、ブロック剤が、例えば、１０〜２００質量部、好ましくは、２０〜８０質量部である。
【００５９】
また、このような反応では、必要により、反応溶媒を用いることができ、そのような反応溶媒としては、イソシアネート基に対して不活性で、除去が容易な低沸点溶媒である、例えば、酢酸エチル、酢酸ブチルなどのエステル類、例えば、アセトン、メチルエチルケトンなどのケトン類、例えば、テトラヒドロフランなどのエーテル類、例えば、アセトニトリルなどのニトリル類などの有機溶剤が挙げられる。反応溶媒の配合割合は、特に制限されず、目的および用途に応じて、適宜決定される。
【００６０】
また、反応条件としては、例えば、大気圧下、不活性ガス（例えば、窒素ガス、アルゴンガスなど）雰囲気下、反応温度が、例えば、０〜１５０℃、好ましくは、２０〜１２０℃であり、反応時間が、例えば、５分〜１２時間、好ましくは、５分〜８時間である。
【００６１】
なお、反応の終了は、例えば、赤外分光分析法などを採用し、イソシアネート基の消失を確認することによって、判断することができる。
【００６２】
そして、これによって、イソシアネート化合物のイソシアネート基がブロック剤によってブロックされたブロックイソシアネートを調製することができる。
【００６３】
分散剤は、ブロックイソシアネートを水中に分散（乳化）させるために配合されるものであり、分散剤としては、通常、保護コロイド剤や界面活性剤が挙げられるが、本発明の水分散型ブロックイソシアネート組成物では、分散剤は、保護コロイド剤を含有せず、界面活性剤を含有している。より詳しくは、分散剤は、界面活性剤のみを含有している。
【００６４】
なお、保護コロイド剤としては、例えば、完全鹸化ポリビニルアルコール、部分鹸化ポリビニルアルコール、ブロック部分鹸化ポリビニルアルコール、ポリビニルピロリドン、メチルセルロース、ヒドロキシエチルセルロース、ヒドロキシプロピルセルロース、メチルヒドロキシセルロース、カルボキシメチルセルロース、ゼラチン、デンプン糊、アクリル酸系ポリマー、メタクリル酸系ポリマーなどが挙げられる。
【００６５】
界面活性剤は、必須成分として、分子末端にヒドロキシ基を有するＨＬＢ１６以上の芳香族ノニオン界面活性剤を含有している。
【００６６】
分子末端にヒドロキシ基を有する芳香族ノニオン界面活性剤としては、例えば、ポリオキシエチレンオクチルフェニルエーテル、ポリオキシエチレンノニルフェニルエーテル、ポリオキシエチレンジブチルフェニルエーテルなどのポリオキシエチレンアルキルフェニルエーテル、例えば、ポリオキシエチレンスチリルフェニルエーテル（ポリオキシエチレンスチレン化フェニルエーテル、ポリオキシエチレンジスチレン化フェニルエーテルなど）、ポリオキシエチレンベンジルフェニルエーテル、ポリオキシエチレンクミルフェニルエーテルなどのポリオキシエチレンアリールフェニルエーテルなどが挙げられる。
【００６７】
これら芳香族ノニオン界面活性剤は、単独使用または２種類以上併用することができる。
【００６８】
芳香族ノニオン界面活性剤として、好ましくは、ポリオキシエチレンアリールフェニルエーテルが挙げられ、より好ましくは、ポリオキシエチレンスチリルフェニルエーテル、ポリオキシエチレンクミルフェニルエーテルが挙げられる。
【００６９】
また、必須成分としての芳香族ノニオン界面活性剤のＨＬＢは、上記の通り、１６以上、好ましくは、１８以上であり、通常、２０以下である。
【００７０】
そのようなＨＬＢ１６以上の芳香族ノニオン界面活性剤は、市販品としても入手可能であり、具体的には、例えば、エマルゲンＡ−５００（ポリオキシエチレンジスチレン化フェニルエーテル  固形分濃度：１００質量％、ＨＬＢ：１８．０、花王社製）、ＣＰ−２０（ポリオキシエチレンクミルフェニルエーテル、固形分濃度：１００質量％、ＨＬＢ：１６．３、東邦化学工業社製）、ノイゲンＥＡ１７７（ポリオキシエチレンスチリルフェニルエーテル、固形分濃度：：１００質量％、ＨＬＢ：１７．０、第一工業製薬社製）などが挙げられる。
【００７１】
分子末端にヒドロキシ基を有するＨＬＢ１６以上の芳香族ノニオン界面活性剤の配合割合は、上記ブロックイソシアネート１００質量部に対して、例えば、１〜３０質量部、好ましくは、３〜２０質量部、より好ましくは、５〜１５質量部である。
【００７２】
また、界面活性剤は、任意成分として、好ましくは、分子末端にヒドロキシ基を有するＨＬＢ１６未満の芳香族ノニオン界面活性剤を含有する。
【００７３】
分子末端にヒドロキシ基を有するＨＬＢ１６未満の芳香族ノニオン界面活性剤を配合すれば、乳化安定性、貯蔵安定性を良好とすることができ、さらには、耐水性を向上することができる。
【００７４】
芳香族ノニオン界面活性剤としては、例えば、上記した芳香族ノニオン界面活性剤が挙げられる。
【００７５】
また、任意成分としての芳香族ノニオン界面活性剤のＨＬＢは、上記の通り、１６未満、好ましくは、１５未満であり、通常、４以上、好ましくは、８以上である。
【００７６】
そのようなＨＬＢ１６未満の芳香族ノニオン界面活性剤は、市販品としても入手可能であり、具体的には、例えば、ノナール９１２Ａ（ポリオキシエチレンクミルフェニルエーテル、固形分濃度：１００質量％、ＨＬＢ：１４．３、東邦化学工業社製）、ノイゲンＥＡ８７（ポリオキシエチレンスチリルフェニルエーテル、固形分濃度：１００質量％、ＨＬＢ：１０．６、第一工業製薬社製）などが挙げられる。
【００７７】
界面活性剤が、任意成分として、分子末端にヒドロキシ基を有するＨＬＢ１６未満の芳香族ノニオン界面活性剤を含有する場合には、その含有割合は、上記の必須成分（分子末端にヒドロキシ基を有するＨＬＢ１６以上の芳香族ノニオン界面活性剤）１００質量部に対して、例えば、１〜１５０質量部、好ましくは、１０〜１２０質量部、より好ましくは、３０〜１００質量部であり、また、上記ブロックイソシアネート１００質量部に対して、例えば、１〜３０質量部、好ましくは、３〜２０質量部、より好ましくは、５〜１５質量部である。
【００７８】
また、界面活性剤は、その他の任意成分（上記の分子末端にヒドロキシ基を有するＨＬＢ１６未満の芳香族ノニオン界面活性剤を除く、任意成分）として、さらに、上記した芳香族ノニオン界面活性剤以外のノニオン界面活性剤（以下、非芳香族ノニオン界面活性剤と称する。）、アニオン活性剤、カチオン界面活性剤、両性界面活性剤などを含有することができる。
【００７９】
非芳香族ノニオン界面活性剤としては、例えば、ポリオキシエチレンアルキルエーテル、ポリオキシエチレン硬化ひまし油、ソルビタン脂肪酸エステル、ポリオキシエチレンソルビタン脂肪酸エステル、ショ糖脂肪酸エステル、グリセリン脂肪酸エステル、ポリグリセリン脂肪酸エステル、ポリオキシエチレングリセリン脂肪酸エステル、ポリオキシエチレングリコール脂肪酸エステルなどが挙げられる。
【００８０】
アニオン界面活性剤としては、例えば、ラウリン酸ナトリウム、ステアリン酸ナトリウム、ステアリン酸カリウム、オレイン酸ナトリウム、オレイン酸カリウムなどの脂肪酸塩、例えば、ラウリル硫酸ナトリウムなどのアルキル硫酸エステル塩、例えば、ポリオキシエチレンアルキルエーテル硫酸ナトリウム塩（ポリオキシエチレンラウリルエーテル硫酸ナトリウムなど）などの硫酸エステル塩、例えば、アルキルベンゼンスルホン酸ナトリウム塩（例えば、ドデシルベンゼンスルホン酸ナトリウムなど）などのアルキルベンゼンスルホン酸塩、例えば、ジアルキルスルホコハク酸ナトリウムなどのスルホコハク酸エステル塩などのスルホン酸塩などが挙げられる。
【００８１】
カチオン界面活性剤としては、例えば、ラウリルトリメチルアンモニウムクロライドなどの４級アンモニウム塩などが挙げられる。
【００８２】
両性界面活性剤としては、例えば、ラウリルベタインなどのアルキルベタインなどが挙げられる。
【００８３】
その他の任意成分として、好ましくは、アニオン界面活性剤が挙げられる。
【００８４】
界面活性剤が、その他の任意成分（好ましくは、アニオン界面活性剤）を含有する場合において、その含有割合は、上記の必須成分（分子末端にヒドロキシ基を有するＨＬＢ１６以上の芳香族ノニオン界面活性剤）１００質量部に対して、例えば、１〜５０質量部、好ましくは、１〜３０質量部、より好ましくは、３〜２０質量部であり、また、上記ブロックイソシアネート１００質量部に対して、例えば、０．１〜５質量部、好ましくは、０．１〜３質量部、より好ましくは、０．２〜２質量部である。
【００８５】
その他の任意成分として、アニオン界面活性剤を配合し、その配合割合が上記範囲であれば、優れた耐水性を確保するとともに、貯蔵安定性を向上させることができる。
【００８６】
分散剤の配合割合は、上記ブロックイソシアネート１００質量部に対して、例えば、１〜３０質量部、好ましくは、３〜２０質量部、より好ましくは、５〜１５質量部である。
【００８７】
そして、本発明の水分散型ブロックイソシアネート組成物を調製するには、分散剤とともに、ブロックイソシアネートを水中に乳化させる。
【００８８】
具体的には、まず、上記の分散剤（界面活性剤）を水に溶解させて、分散剤水溶液（界面活性剤水溶液）を調製し、その分散剤水溶液と上記のブロックイソシアネートとを、上記割合となるように、配合する。なお、界面活性剤として、上記した任意成分を配合する場合には、任意成分を、適宜、ブロックイソシアネートまたは分散剤水溶液のいずれかまたは両方に配合することができる。
【００８９】
次いで、例えば、ホモミキサーやホモディスパーなどの攪拌機を用いて、ブロックイソシアネートおよび分散剤水溶液を攪拌および混合した後、必要により、さらに水を配合して、乳化し、ブロックイソシアネート乳化液を調製する。
【００９０】
なお、ブロックイソシアネート乳化液には、必要により、消泡剤などの添加剤を添加することができる。添加剤の配合割合は、特に制限されず、目的および用途に応じて、適宜決定される。
【００９１】
その後、ブロックイソシアネート乳化液に有機溶剤が含有されている場合（例えば、イソシアネート化合物とブロック剤とを有機溶剤中で反応させることにより得られた反応液を、ブロックイソシアネートとしてそのまま用いた場合）には、ブロックイソシアネート乳化液を、例えば、減圧下で加熱することにより、有機溶剤を揮発除去する。
【００９２】
これにより、ブロックイソシアネートが水中に外部乳化された水分散型ブロックイソシアネート組成物を得ることができる。
【００９３】
このようにして得られた水分散型ブロックイソシアネート組成物では、ブロックイソシアネートの体積平均粒子径が、例えば、４５０ｎｍ以下、好ましくは、４００ｎｍ、より好ましくは、３００ｎｍ以下、さらに好ましくは、２５０ｎｍ以下、通常、５０ｎｍ以上である。
【００９４】
ブロックイソシアネートの体積平均粒子径が、上記上限以下であれば、貯蔵安定性を向上することができ、また、ポリオール成分（後述）と配合することにより外観に優れた塗膜を得ることができる。
【００９５】
そして、このようにして得られる水分散型ブロックイソシアネート組成物は、分散剤が保護コロイドを含有しないため、優れた乳化安定性および貯蔵安定性を確保することができる。
【００９６】
また、このような水分散型ブロックイソシアネート組成物は、分散剤が、分子末端にヒドロキシ基を有するＨＬＢ１６以上の芳香族ノニオン界面活性剤を必須成分として含む界面活性剤を含有するため、優れた耐水性、外観および透明性を備えるポリウレタン樹脂を、得ることができる。
【００９７】
より具体的には、このような水分散型ブロックイソシアネート組成物は、例えば、各種ポリウレタン樹脂のイソシアネート成分（硬化剤）、より具体的には、二液硬化型ポリウレタン樹脂（例えば、塗料、接着剤など）などのイソシアネート成分（硬化剤）として、用いられる。
【００９８】
二液硬化型ポリウレタン樹脂では、例えば、上記の水分散型ブロックイソシアネート組成物からなるイソシアネート成分（硬化剤）と、ポリオール成分（主剤）とを、それぞれ個別に調製し、それらを使用時に配合する。
【００９９】
ポリオール成分としては、例えば、マクロポリオールが挙げられる。
【０１００】
マクロポリオールは、水酸基を２つ以上有する数平均分子量４００以上の有機化合物であって、例えば、多塩基酸（例えば、アジピン酸、セバシン酸、フタル酸、イソフタル酸など）と低分子量ポリオール（例えば、エチレングリコール、プロピレングリコール、ブタンジオール、ネオペンチルグリコールなど）との縮合反応など、公知のエステル化反応により得られるポリエステルポリオール、例えば、上記した低分子量ポリオールを開始剤として、ヒドロキシル基含有植物油脂肪酸（例えば、リシノレイン酸を含有するひまし油脂肪酸、１２−ヒドロキシステアリン酸を含有する水添ひまし油脂肪酸など）などのヒドロキシカルボン酸を縮合反応させて得られる植物油系ポリエステルポリオール、例えば、上記した低分子量ポリオールを開始剤として、例えば、ε−カプロラクトン、γ−バレロラクトンなどのラクトン類を開環重合により得られる、ポリカプロラクトンポリオール、例えば、低分子量ポリオールを開始剤とするアルキレンオキシドの開環重合などにより得られるポリエーテルポリオール、例えば、低分子量ポリオールを開始剤として、ホスゲン、ジアルキルカーボネート、ジアリルカーボネート、アルキレンカーボネートなどを反応させることにより得られるポリカーボネートポリオール、例えば、公知のヒドロキシル基含有アクリレートと、そのヒドロキシル基含有アクリレートと共重合可能な共重合性ビニルモノマーとを共重合させることによって得られるアクリルポリオール、例えば、それらポリオール（ポリエステルポリオール、ポリエーテルポリオール、ポリカーボネートポリオール、ポリアクリルポリオールなど）を、イソシアネート基に対する水酸基の当量比（ＯＨ／ＮＣＯ）が１を超過する割合で、上記したポリイソシアネートと反応させることによって得られるウレタン変性ポリオール（ポリウレタン樹脂（例えば、ポリエステルタイプのポリウレタンポリオール、ポリエーテルタイプのポリウレタンポリオール、ポリカーボネートタイプのポリウレタンポリオール、ポリアクリルタイプのポリウレタンポリオール、あるいは、ポリエステルポリエーテルタイプのポリウレタンポリオールなど））などが挙げられる。
【０１０１】
これらマクロポリオールは、単独使用または２種類以上併用することができる。
【０１０２】
マクロポリオールとして、好ましくは、ポリウレタン樹脂（ウレタン変性ポリオール）が挙げられる。
【０１０３】
二液硬化型ポリウレタン樹脂において、水分散型ブロックイソシアネート組成物（イソシアネート成分）とマクロポリオール（ポリオール成分）との配合割合は、例えば、マクロポリオールの水酸基に対する水分散型ブロックイソシアネート組成物のイソシアネート基（ブロック剤によりブロックされているイソシアネート基）の当量比（イソシアネート基／活性水素基）として、例えば、０．５〜５、好ましくは、０．６〜３となる割合である。
【０１０４】
また、反応条件は、水分散型ブロックイソシアネート組成物におけるブロック剤が解離する条件であれば、特に制限されないが、具体的には、反応温度が、例えば、８０〜２００℃、好ましくは、１００〜１８０℃である。
【０１０５】
これにより、水分散型ブロックイソシアネート組成物におけるブロック剤を解離させるとともに、水分散型ブロックイソシアネート組成物の再生したイソシアネート基と、マクロポリオールの水酸基とを反応させることができ、二液硬化型ポリウレタン樹脂を硬化させることができる。
【０１０６】
なお、このような方法では、必要により、水分散型ブロックイソシアネート組成物（イソシアネート成分）およびマクロポリオール（ポリオール成分）のいずれか一方またはその両方には、必要に応じて、例えば、反応溶媒、触媒、エポキシ樹脂、塗工性改良剤、レベリング剤、消泡剤、酸化防止剤や紫外線吸収剤などの安定剤、可塑剤、界面活性剤、顔料、充填剤、有機または無機微粒子、防黴剤などの添加剤を適宜配合することができる。添加剤の配合量は、その目的および用途により適宜決定される。
【０１０７】
そして、このようにして得られるポリウレタン樹脂は、上記の水分散型ブロックイソシアネート組成物が用いられるため、優れた耐水性、外観および透明性を備えることができる。
【０１０８】
なお、本発明の水分散型ブロックイソシアネート組成物は、上記のポリウレタン樹脂に限定されず、例えば、ポリオレフィン樹脂、ポリアクリル樹脂、ポリエステル樹脂など、種々の公知の樹脂の硬化剤として、用いることができる。
【実施例】
【０１０９】
次に、本発明を実施例および比較例に基づいて説明するが、本発明は、下記の実施例によって限定されることはない。
（成分）
１．イソシアネート化合物
（１）タケネートＤ−１１０Ｎ（キシリレンジイソシアネートのトリメチロールプロパンアダクト体、固形分７５％、三井化学社製）
（２）タケネートＤ−１６０Ｎ（ヘキサメチレンジイソシアネートのトリメチロールプロパンアダクト体、固形分７５％、三井化学社製）
２．ブロック剤
（１）３，５−ジメチルピラゾール
（２）メチルエチルケトオキシム
３．有機溶剤
メチルエチルケトン
４．界面活性剤
（１）エマルゲンＡ−５００（ポリオキシエチレンジスチレン化フェニルエーテル  固形分濃度：１００質量％、ＨＬＢ：１８．０、花王社製）
（２）ＣＰ−２０（ポリオキシエチレンクミルフェニルエーテル、固形分濃度：１００質量％、ＨＬＢ：１６．３、東邦化学工業社製）
（３）ノイゲンＥＡ１７７（ポリオキシエチレンスチリルフェニルエーテル、固形分濃度：：１００質量％、ＨＬＢ：１７．０、第一工業製薬社製）
（４）ノナール９１２Ａ（ポリオキシエチレンクミルフェニルエーテル、固形分濃度：１００質量％、ＨＬＢ：１４．３、東邦化学工業社製）
（５）ノイゲンＥＡ８７（ポリオキシエチレンスチリルフェニルエーテル、固形分濃度：１００質量％、ＨＬＢ：１０．６、第一工業製薬社製）
（６）ペグノールＣ−４０（ポリオキシエチレンアルキルエーテル、固形分濃度１００質量％、ＨＬＢ：１７．６、東邦化学工業社製）
（７）サンノールＴＤ−３１３０（ポリオキシエチレンアルキルエーテル硫酸ナトリウム塩、固形分濃度３１質量％、ライオン社製）
（８）ルノックス１００（アルキルベンゼンスルホン酸ナトリウム、固形分濃度６０質量％、東邦化学工業社製）
（９）エマールＥ−２７Ｃ（ポリオキシエチレンラウリルエーテル硫酸ナトリウム、固形分濃度２７質量％、花王社製）
５．保護コロイド剤
（１）クラレポバールＰＶＡ２０５（部分鹸化ポリビニルアルコール、鹸化度：８７．０〜８９．０ｍｏｌ％、重合度：５００  クラレ社製）
（２）クラレポバールＰＶＡ２１７（部分鹸化ポリビニルアルコール、鹸化度：８７．０〜８９．０ｍｏｌ％、重合度：１７００  クラレ社製）
６．水系ウレタン樹脂
（１）タケラックＷ−５０３０（ポリエステルタイプのウレタン変性ポリオール（水性ポリウレタン樹脂）、三井化学社製）
（２）タケラックＷ−５１００（ポリカーボネートタイプのウレタン変性ポリオール（水性ポリウレタン樹脂）、三井化学社製）
（ブロックイソシアネートの合成）
製造例１（ブロックイソシアネート（ａ））
攪拌機、温度計、還流冷却管を取り付けた４つ口フラスコを窒素置換した後、それにタケネートＤ−１１０Ｎ６８２質量部と、メチルエチルケトン１２９．５質量部とを仕込み、攪拌し、タケネートＤ−１１０Ｎをメチルエチルケトンに溶解させた。
【０１１０】
次いで、内温を５０〜６０℃に保ち、攪拌しながら、３，５−ジメチルピラゾール１８８．５質量部を１時間かけて添加した。
【０１１１】
その後、内温５０℃で１時間攪拌し、３，５−ジメチルピラゾールの固体が完全に溶解したことを確認した後、ＦＴ−ＩＲ（フーリエ変換赤外分光光度計）でイソシアネート基の吸収が消失したことを確認して、ブロックイソシアネート（ａ）を得た。
【０１１２】
製造例２（ブロックイソシアネート（ｂ））
攪拌機、温度計、還流冷却管を取り付けた４つ口フラスコを窒素置換した後、それに、タケネートＤ−１１０Ｎ６９９．７質量部と、メチルエチルケトン１２５．１質量部とを仕込み、攪拌し、タケネートＤ−１１０Ｎをメチルエチルケトンに溶解させた。
【０１１３】
次いで、内温を５０〜６０℃に保ち、攪拌しながら、メチルエチルケトオキシム１７５．２質量部を１時間かけて添加した。
【０１１４】
その後、内温５０℃で１時間攪拌し、ＦＴ−ＩＲ（フーリエ変換赤外分光光度計）でイソシアネート基の吸収が消失したことを確認して、ブロックイソシアネート（ｂ）を得た。
【０１１５】
製造例３（ブロックイソシアネート（ｃ））
攪拌機、温度計、還流冷却管を取り付けた４つ口フラスコを窒素置換した後、それに、タケネートＤ−１６０Ｎ６４４．９質量部と、メチルエチルケトン１３３．８質量部とを仕込み、攪拌し、タケネートＤ−１６０Ｎをメチルエチルケトンに溶解させた。
【０１１６】
次いで、内温を５０〜６０℃に保ち、攪拌しながら、３，５−ジメチルピラゾール２０１．３質量部を１時間かけて添加した。
【０１１７】
その後、内温５０℃で１時間攪拌し、３，５−ジメチルピラゾールの固体が完全に溶解したことを確認した後、ＦＴ−ＩＲ（フーリエ変換赤外分光光度計）でイソシアネート基の吸収が消失したことを確認して、ブロックイソシアネート（ｃ）を得た。
（水分散型ブロックイソシアネート組成物の調製）
実施例１
製造例１で合成されたブロックイソシアネート５００質量部を、ホモミキサーで攪拌（回転数：４０００ｒｐｍ）しながら、そのブロックイソシアネートにノナール９１２Ａ  １７．５質量部を３０分かけて添加した。
【０１１８】
次いで、そのブロックイソシアネートにエマルゲンＡ−５００の２５質量％水溶液１４０質量部を、３０分かけて添加し、次いで、イオン交換水６４５質量部を３０分かけて添加し、乳化させた。
【０１１９】
その後、消泡剤（ＢＹＫ−０２２、ビッグケミー社製）０．１８質量部を添加し、回転数１０００ｒｐｍで１時間攪拌し、その後、減圧下において、５０℃の温水浴で加熱し、有機溶剤（製造例１において用いられたメチルエチルケトン）を留去するとともに、水を一部留去し、固形分４０％の水分散型ブロックイソシアネート組成物（Ａ）を得た。
【０１２０】
実施例２〜５、９、参考例６〜８および比較例１〜７
表１に示す配合処方とした以外は、実施例１と同様にして、水分散型ブロックイソシアネート組成物（Ｂ）〜（Ｐ）を得た。
（評価）
＜乳化安定性＞
各実施例、各参考例および各比較例において得られた各水分散型ブロックイソシアネート組成物の乳化安定性を、目視により評価した。その結果を、表１に示す。
【０１２１】
なお、評価の基準を下記に示す。
◎・・・問題なく乳化できた。
○・・・乳化は可能であるがわずかに凝集物が見られた。
×・・・乳化できなかった（水と樹脂に相分離するため水分散体が得られなかった。）。
＜貯蔵安定性＞
各実施例、各参考例および各比較例において得られた各水分散型ブロックイソシアネート組成物を、２５℃において１週間放置し、その貯蔵安定性を、目視により評価した。その結果を、表１に示す。
【０１２２】
なお、評価の基準を下記に示す。
○・・・相分離が観察されなかった。
×・・・１週間以内に相分離した。
＜平均粒子径＞
各実施例、各参考例および各比較例において得られた各水分散型ブロックイソシアネート組成物の、ブロックイソシアネートの体積平均粒子径を、サブミクロン粒子アナライザーＮ５（ＢＥＣＫＭＡＮ  ＣＯＵＬＴＥＲ社製）により測定した。その結果を、表１に示す。
【０１２３】
【表１】
0005563864.tif 000002
【０１２４】
＜耐水性評価＞
水分散型ブロックイソシアネート組成物（Ａ）２質量部、および、タケラックＷ−５０３０  ２０質量部を配合し、撹拌および混合した後、アプリケーターにより、膜厚が１００μｍとなるように、ガラス板に塗布した。
【０１２５】
次いで、塗膜を、乾燥機により、１３０℃または１６０℃で３０分間加熱し、硬化させた。その後、ガラス板および塗膜を冷却して、試験片を得た。
【０１２６】
そして、試験片の塗膜表面に水を滴下し、水が蒸発しないように試験片を被覆して、２４時間静置した後の塗膜の様子（白化の有無）を、目視により確認した。
【０１２７】
また、水分散型ブロックイソシアネート組成物（Ｂ）〜（Ｄ）、（Ｉ）、（Ｊ）、（Ｏ）および（Ｐ）それぞれの耐水性を、目視により評価した。その結果を表２に示す。
＜塗膜の透明性および外観評価＞
水分散型ブロックイソシアネート組成物（Ａ）１０質量部、および、タケラックＷＳ−５１００  １０質量部を配合し、撹拌および混合した後、膜厚が３μｍとなるように、厚み１２μｍのＰＥＴフィルムに塗布した。
【０１２８】
そして、塗膜を、ドライヤー（熱風）により加熱および乾燥させた。その後、塗膜の透明性および外観（表面状態）を、目視により評価した。
【０１２９】
また、水分散型ブロックイソシアネート組成物（Ｂ）〜（Ｄ）、（Ｉ）、（Ｊ）、（Ｏ）および（Ｐ）それぞれの透明性および外観（表面状態）を、目視により評価した。その結果を表２に示す。
【０１３０】
なお、評価の基準を下記に示す。
（透明性評価）
◎：透明
○：やや濁りあり
×：濁りあり
（外観評価）
◎：斑点などがなく、均一な塗膜が形成されていた。
○：白い斑点がわずかに発生していた。
×：白い斑点が全体的に発生していた。
【０１３１】
【表２】
0005563864.tif 000003